КЕРАМИЧЕСКАЯ МАССА
CERAMIC MASS

Изобретение относится х области технологии силикатов и касается составов керамических масс, которые могут быть использованы в производстве кирпича.
Известна керамическая масса состава, мас.%: глина 20,0-30,0; кварциты 70,0-80,0 [1]. Такая керамическая масса (большое содержание тугоплавких кварцитов) при обжиге образует малое количество стеклофазы, что затрудняет спекание и получение прочного керамического кирпича.
Задача изобретения состоит в повышении прочности кирпича, полученного из керамической массы.
Технический результат достигается тем, что керамическая масса, содержащая глину и кварциты, дополнительно включает сподуменовый концентрат, при следующем соотношении и компонентов, мас.%: глина 40,0-48,0; кварциты 30,0-38,0; сподуменовый концентрат 14,0-30,0.
В таблице приведены составы керамической массы.
Компоненты
Состав, мас.%:
1
2
3
Глина
40,0
44,0
48,0
Кварциты
30,0
34,0
38,0
Сподуменовый концентрат
30,0
22,0
14,0
Прочность на сжатие, МПа
~65
~65
~60
2
2
3
2
2
3
2
2
2
В составе керамической массы могут быть использованы глины, содержащие, мас.%: SiO 42,0-80,0; AlO, 13,0-35,0; TiO 0,3-1,6; FeO 1,2-11,0; CaO до 1,7; MgO 0,2-1,6; NaO 0,1-3,6; KО 0,1-4,4, п.п.п.2,6-15,7. Кварциты - метаморфическая порода, на 95-98 мас.% состоящая из SiO.
2
2
3
2
3
2
2
2
Сподуменовый концентрат включай, мас.%: SiO 64,46; AlO 25,82; FeO 0,56; CaО 0,59; MgO 0,5; KO 2,34; NaO 0,82; LiO 4,5; п.п.п. 0,1.
Глину измельчают до paзмера кусков 10-20 мм, сушат при температуре 60-70°С до влажности 3-4% и размалывают сухим способом до получения частиц размером не более 2 мм. Кварциты и сподуменовый концентрат измельчают до получения частиц размером не более 2 мм. Полученные порошки смешивают и готовят керамическую массу с влажностью 9-11%. Из керамической массы под давлением 15-18 МПа формуют кирпич, который обжигают при температуре 1000-1030°С. Возможно нанесение (напыление) до обжига на поверхность (ложок) отформованного кирпича слоя цветной глазури.